(57)【要約】【課題】成形用原料樹脂や樹脂成形品の内部に混入または表面に付着したセルロース異物を判別するための方法を提供する。【解決手段】  成形用原料樹脂あるいは樹脂成形品の内部に混入または表面に付着したセルロース異物、および成形用原料樹脂の製造工程あるいは樹脂成形品の成形工程の周辺環境に存在するセルロース物質の顕微赤外吸収スペクトルを透過測定または反射測定し、該スペクトルの波数１４００〜１３５０ｃｍ−１の範囲に現れる最も吸収の強いピークの吸光度を波数３０００〜２８００ｃｍ−１の範囲に現れる最も吸収の強いピークの吸光度で割った値と、１４６０〜１４００ｃｍ−１の範囲に現れる最も吸収の強いピークの波数と、１１８０〜１１４０ｃｍ−１の範囲に現れる最も吸収の強いピークの波数とを比較することによるセルロース異物およびセルロース物質の判別方法。【選択図】図１
2008304317.tif 000002
【特許請求の範囲】
【請求項１】
成形用原料樹脂あるいは樹脂成形品の内部に混入または表面に付着したセルロース異物、および成形用原料樹脂の製造工程あるいは樹脂成形品の成形工程の周辺環境に存在するセルロース物質の顕微赤外吸収スペクトルを透過測定または反射測定し、該スペクトルの波数１４００〜１３５０ｃｍ−１の範囲に現れる最も吸収の強いピークの吸光度を波数３０００〜２８００ｃｍ−１の範囲に現れる最も吸収の強いピークの吸光度で割った値と、１４６０〜１４００ｃｍ−１の範囲に現れる最も吸収の強いピークの波数と、１１８０〜１１４０ｃｍ−１の範囲に現れる最も吸収の強いピークの波数とを比較することによるセルロース異物およびセルロース物質の判別方法。
【請求項２】
前記スペクトルの１５２０〜１５００ｃｍ−１の範囲に現れるリグニンの吸収のピークの波数を、または前記スペクトルの波数１５２０〜１５００ｃｍ−１の範囲に現れるリグニンの吸収のピークの吸光度を波数３０００〜２８００ｃｍ−１の範囲に現れる最も吸収の強いピークの吸光度で割った値を比較することによるセルロース異物およびセルロース物質の判別方法。
【請求項３】
前記樹脂成形品が液晶表示装置用の導光体である請求項１または２に記載のセルロース異物およびセルロース物質の判別方法。
【発明の詳細な説明】
【技術分野】
【０００１】
本発明は、成形用原料樹脂や樹脂成形品の内部に混入または表面に付着したセルロース異物を判別するための判別方法に関する。
【背景技術】
【０００２】
原料樹脂を溶融成形して得られる成形品は、容器類、筐体類、被覆部品類、導光体類など日用品から工業用に至るまでさまざまな用途に幅広く使用されている。
【０００３】
多くの場合、それらの成形品には、原料樹脂を製造する段階や樹脂を成形する段階で内部に混入または表面に付着した種々の異物が含まれている。
【０００４】
上記の異物の種類は、原料樹脂の製造や樹脂を成形する環境によって異なるが、例えば、生産ラインに構造部材として使用される各種金属材料や樹脂材料の破片類、作業者の衣類に由来する各種繊維類や生体組織（例えば、髪の毛や皮膚の一部）、生産活動に不可欠な製品の一部（例えば、紙製品類）などがある。
【０００５】
中でもセルロースは、木材、植物などの天然物質から、それらを加工した木製品、製紙類、紡織類、その他、賦形製品に至るまで、一般環境に最も多く存在する物質の一つであり、それゆえ、成形用原料樹脂や樹脂成形品の内部に混入または表面に付着しやすい。
【０００６】
それらセルロース異物の混入や付着の頻度の許容範囲は、樹脂成形品の用途によって大きく異なるが、例えば、ノートパソコンなどのディスプレイ画面に用いられる液晶表示装置用の導光体などでは、視認できるレベルのものは、一製品中に一つも許されないほどの厳しい品質管理が求められる場合がある。
【０００７】
そのため、それらのセルロース異物を低減するためには、成形用原料樹脂や樹脂成形品から検出されるセルロース異物と原料樹脂の製造工程や樹脂の成形工程の周辺環境に存在するセルロース物質とが、同一のものかどうか判別する方法が必要となってくる。ここで「セルロース物質」とは、セルロース製品あるいは該セルロース製品の少なくとも一部を含有する物質中のセルロースのことをいう。
【０００８】
成形用原料樹脂や樹脂成形品の内部に混入または表面に付着するセルロース異物は、数十μｍ以下の大きさしかないものも稀ではないため、それらを分析する手段が限定されることも少なくないが、有効なものとして顕微赤外吸収によるスペクトル分析がある。
【０００９】
原料樹脂の製造工程や樹脂の成形工程の周辺環境に存在するセルロースには、大きく別けると、木材、植物などの天然物質やそれらを原材料として加工した木製品、紙類、紡績類（以下、天然系セルロースと呼ぶ。）などや、パルプやコットンを溶媒に溶解して、紡糸させたり賦形させたもの（以下、再生系セルロースと呼ぶ。）などがある。
【００１０】
天然系セルロースと再生系セルロースとは、結晶構造が異なり、天然系セルロースはＩ型と呼ばれる結晶構造を持ち、再生系セルロースはＩＩ型と呼ばれる結晶構造を持つことが知られている。
【００１１】
また、マーセル化処理されたセルロースは、Ｉ型からＩＩ型に変化することや、アミン処理されたセルロースは、ＩＩＩ型と呼ばれる結晶構造に変化することなども知られている。
【００１２】
さらに、上記のＩ型やＩＩ型などの異なる結晶構造を持つセルロース間で、またはこれらのセルロースと非晶構造を持つセルロースとの間では、赤外吸収スペクトルの特徴が異なることが知られている（非特許文献１）。
【００１３】
例えば、Ｉ型結晶では、セルロースのＣＨ２結合の吸収ピークが波数１４３０ｃｍ−１付近に認められるのに対して、ＩＩ型結晶や非晶構造では、当該ピークが波数１４２０ｃｍ−１付近に認められ、また、Ｉ型結晶では、ＣＯＣ結合の吸収ピークが波数１１６０ｃｍ−１以上に認められるのに対し、ＩＩ型結晶や非晶構造では、当該ピークが波数１１５６ｃｍ−１付近に認められるなどの違いがある。
【００１４】
上記の結晶構造と非晶構造との違いは、ＣＨ２結合やＣＯＣ結合のピークの波数からだけでは判別しがたい場合もあるが、そのような時は、セルロースの結晶化度を比較することができる。
【００１５】
セルロースの結晶化度の比較には、例えば、波数１３７５ｃｍ−１付近のＣＨ結合の吸収ピークと波数２９００ｃｍ−１付近のＣＨ結合の吸収ピークとの吸光度比を用いることができる（非特許文献２）。
【００１６】
上記の知見によって得られる結晶構造や非晶構造の情報のみから、そのセルロース物質が何であるか（「何由来か」「何製品の一部か」など）を直ちに同定することは、必ずしも容易ではないが、そのものの可能性のある特定のセルロース物質の上述のような構造情報を比較することにより、両者の同一性を判別することは可能であると考えられる。
【００１７】
また、天然系セルロースには、セルロース以外の成分としてリグニンが含まれている場合があり、その含有量がセルロース物質（または製品）によって異なることも多い。
【００１８】
その違いは、例えば、ＩＲスペクトルにおいて、リグニン分子が多数持つベンゼン環構造の特徴的な吸収のピークの大きさとして、波数１５１０ｃｍ−１付近に確認することができる。
【００１９】
上述の結晶構造や非晶構造の情報に基づく判別同様、リグニンの含有量のみから、そのセルロース物質が何であるかを直ちに同定することは、必ずしも容易ではないが、そのものの可能性のある特定のセルロース物質のリグニンの含有量を比較することにより、そして、さらには、上述のセルロースの結晶構造や非晶構造の情報と重ね合わせることにより、両者の同一性を判別することは可能であると考えられる。
【００２０】
公知の技術には、セルロース異物の判別方法として、赤外吸収スペクトルを用いたものがある。
【００２１】
例えば、特許文献１では、リサイクルプラスチックの表面に付着したセルロース異物の全反射赤外吸収スペクトルを測定し、波数１１００〜１０００ｃｍ−１の範囲にピークを有するかどうかで識別する方法が提案されている（特許文献１）。
【００２２】
しかしながら、上述のセルロースの結晶構造や非晶構造の違いや、リグニンなどのセルロース以外の成分の含有量の違いなどからセルロース異物を判別する方法は開示されていない。
【００２３】
本発明者は、上述の知見を用いて、顕微赤外吸収スペクトルにより、セルロースの結晶構造や非晶構造の違いやリグニンの含有量などから、セルロースの素性の違いを判別できる可能性に着目し、それらを成形用原料樹脂や樹脂成形品から検出されるセルロース異物と原料樹脂の製造工程や樹脂の成形工程の周辺環境に存在するセルロース物質との同一性の判別に利用した本発明の方法を見出した。
【非特許文献１】Ｊ．Ａｐｐｌ．Ｐｏｌｙｍ．Ｓｃｉ．，８，Ｐ１３１１（１９６４）
【非特許文献２】Ｊ．Ａｐｐｌ．Ｐｏｌｙｍ．Ｓｃｉ．，８，Ｐ１３２５（１９６４）
【特許文献１】特開２００３−２２７７９３号公報
【発明の開示】
【発明が解決しようとする課題】
【００２４】
本発明の目的は、成形用原料樹脂や樹脂成形品の内部に混入または表面に付着したセルロース異物とその発生源の可能性のあるセルロース物質とを判別する方法を提供することにある。
【課題を解決するための手段】
【００２５】
本発明は、成形用原料樹脂あるいは樹脂成形品の内部に混入または表面に付着したセルロース異物、および成形用原料樹脂の製造工程あるいは樹脂成形品の成形工程の周辺環境に存在するセルロース物質の顕微赤外吸収スペクトルを透過測定または反射測定し、該スペクトルの波数１４００〜１３５０ｃｍ−１の範囲に現れる最も吸収の強いピークの吸光度を波数３０００〜２８００ｃｍ−１の範囲に現れる最も吸収の強いピークの吸光度で割った値と、１４６０〜１４００ｃｍ−１の範囲に現れる最も吸収の強いピークの波数と、１１８０〜１１４０ｃｍ−１の範囲に現れる最も吸収の強いピークの波数とを比較することによるセルロース異物およびセルロース物質の判別方法である。
【００２６】
また本発明は、前記スペクトルの１５２０〜１５００ｃｍ−１の範囲に現れるリグニンの吸収のピークの波数を、または前記スペクトルの波数１５２０〜１５００ｃｍ−１の範囲に現れるリグニンの吸収のピークの吸光度を波数３０００〜２８００ｃｍ−１の範囲に現れる最も吸収の強いピークの吸光度で割った値を比較することによるセルロース異物およびセルロース物質の判別方法である。
【００２７】
また、本発明は、前記樹脂成形品が液晶表示装置用の導光体である前記セルロース異物およびセルロース物質の判別方法である。
【発明の効果】
【００２８】
本発明によれば、成形用原料樹脂や樹脂成形品の内部に混入または表面に付着したセルロース異物とその発生源の可能性のあるセルロース物質とを判別できるため、液晶表示装置用の導光体のような高いクリーン度を求められる製品の品質を向上することができる。
【発明を実施するための最良の形態】
【００２９】
以下、本発明について詳しく説明する。
【００３０】
本発明でいう樹脂成形品とは、成形用原料樹脂を射出成形や押出成形、あるいは溶融紡糸することなどによって得られる成形品を広く指し、前述の液晶表示装置に用いられる導光体も含まれる。
【００３１】
上記の液晶表示装置は、例えば、ノートパソコンなどのディスプレイ画面に用いられるものが挙げられ、それらに構成が限定されるわけではないが、反射シート、当該導光体、プリズムシート、拡散シート、液晶パネルなどからなるユニットである。
【００３２】
本発明でいう成形用原料樹脂とは、ポリエチレンテレフタレート、ポリ塩化ビニル、ポリカーボネート、ポリフッ化ビニリデン、ポリスチレン、ポリエチレン、ポリプロピレン、ポリテトラフルオロエチレンなど汎用の単独重合体やそれらの単量体成分を含む共重合体、あるいはそれらのブレンド体などを指し、上記の導光体用の成形用原料樹脂として用いられるポリメチルメタクリレートまたはその単量体との共重合体も含まれる。
【００３３】
本発明におけるセルロース異物とは、上記の成形用原料樹脂を製造する段階で内部に混入または表面に付着したり、樹脂成形品を製造する段階で樹脂成形品の内部に混入または表面に付着するセルロース系の異物をいう。
【００３４】
上記のセルロース異物の大きさは様々であり、特に限定はされないが、概ね長径１ｍｍ以下のサイズである。
【００３５】
上記のセルロース異物は、Ｄ−グルコースがβ−１，４グルコキシド結合した高分子を指し、自然界に存在する植物やそれらを加工した木製品や紙類、あるいは、コットンやパルプを溶剤に溶かし、繊維状やフィルム状に賦形したものなどが広く含まれる。
【００３６】
以下、それらセルロース異物とその発生源の可能性のあるセルロース物質との同一性を判別するための本発明の方法を詳しく説明する。
【００３７】
まず最初に、対象となる成形用原料樹脂や樹脂成形品の内部や表面からセルロース異物を取り出す。
【００３８】
成形用樹脂原料や樹脂成形品の表面に付着したセルロース異物は、付着した状態のまま、顕微赤外吸収スペクトル（以下、「ＩＲスペクトル」という。）の透過測定または反射測定に供してもよいが、セルロース単独のＩＲスペクトルを得るためには、それらを取り出して測定することが好ましい。
【００３９】
前記のセルロース異物を取り出す方法は、特に限定されないが、検査対象となる成形用樹脂原料や樹脂成形品を光学顕微鏡で確認しながら針やピンセットを用いて、手作業で採取してもよいし、市販のマニュピレータ付き顕微鏡を利用してもよい。
【００４０】
成形用原料樹脂や樹脂成形品の内部からセルロース異物を取り出す方法としては、当該樹脂を溶解し、セルロースを溶解しない溶剤中に当該樹脂を浸漬し、セルロース異物を取り出す方法が挙げられる。
【００４１】
前記溶剤は、セルロースを変質させるものでなければ特に限定されないが、例えば、クロロホルムやアセトンなどを用いることができる。
【００４２】
セルロース異物が樹脂中にあり、当該樹脂が架橋性のものであり、適当な溶剤がない場合は、ミクロトーム装置を用いて、セルロース異物が樹脂表面に露出するまで削り出し、樹脂のマトリックス中にセルロース異物が存在するような薄片状に採取する方法を用いてもよい。
【００４３】
次に、上記方法で取り出したセルロース異物およびその発生源の可能性のあるセルロース物質をＩＲスペクトルの測定装置にかけ、波数４０００〜６００ｃｍ−１の範囲のＩＲスペクトルを測定する。
【００４４】
前記ＩＲスペクトルは、ノイズをより小さく抑えたり、別途スペクトルの補正を必要としないなどの理由から、透過測定によるものが好ましいが、それが困難である場合は、反射測定によるものであってもよい。
【００４５】
上記の測定に用いるＩＲスペクトルの測定装置は、市販の製品を広く利用できるため特に限定はされない。
【００４６】
ＩＲスペクトルの波数１４００〜１３５０ｃｍ−１の範囲に現れる最も吸収の強いピーク（以下、「１３７５ｃｍ−１付近のピーク」という。）の吸光度を波数３０００〜２８００ｃｍ−１の範囲に現れる最も吸収の強いピーク（以下、「２９００ｃｍ−１付近のピーク」という。）の吸光度で割った値と、波数１４６０〜１４００ｃｍ−１の範囲に現れる最も吸収の強いピーク（以下、「１４２５ｃｍ−１付近のピーク」という。）の波数と、波数１１８０〜１１４０ｃｍ−１の範囲に現れる最も吸収の強いピーク（以下、「１１６０ｃｍ−１付近のピーク」という。）の波数とを比較することにより、前記セルロース異物およびセルロース物質との同一性を判別する。すなわちセルロース異物およびセルロース物質の前記ＩＲスペクトルを比較対照することによって、セルロースの結晶構造（Ｉ型やＩＩ型など）や非晶構造、あるいは結晶化度の差異の程度を把握し、前記セルロースの同一性を判別することができる。
【００４７】
なお、上記の吸光度比は、２９００ｃｍ−１付近のピークの吸光度を１３７５ｃｍ−１付近のピークの吸光度で割った値で比較してもよい。その場合は、当該値がより小さいほど、セルロースの結晶化度がより高いことを示唆する。
【００４８】
セルロース異物との同一性の判別に用いる、発生源の可能性のあるセルロース物質は、必ずしも、結晶構造や非晶構造が均一とは限らないため、当該比較物質の異なる箇所を任意に複数回サンプリングし、１４２５ｃｍ−１付近のピークの波数や１１６０ｃｍ−１付近のピークの波数、あるいは、１３７５ｃｍ−１付近のピークの吸光度を２９００ｃｍ−１付近のピークの吸光度で割った値を得ることが好ましい。
【００４９】
上記のサンプリングおよび測定の回数は、特に限定されないが、検査の精度と効率化の両立を考慮すると、５〜１０回が好ましい。
【００５０】
本発明の方法では、セルロース異物の判別の精度向上のため、前記の判別方法に加えて、ＩＲスペクトルによるセルロース異物に含まれるセルロース以外の成分の検出量から、素性の違いを判別し、発生源を特定することも可能である。
【００５１】
前記の判別に用いる成分は、それに限定されるわけではないが、ＩＲスペクトルにおいて、セルロース成分の吸収のピークとは重ならない波数１５２０〜１５００ｃｍ−１の範囲における最も強い吸収のピーク（以下、「１５１０ｃｍ−１付近のピーク」という。）を利用できる点から、リグニンが好ましい。
【００５２】
リグニンは、木質を構成する主要成分の一つであり、天然の木材などには２０〜３０質量％含まれているが、パルプを原料とした天然系セルロースには、それらが残存したものも多く、逆にコットンを原料とした天然系セルロースや再生系セルロースには、ほとんど含まれていない。
【００５３】
従って、検査対象のセルロース異物とその発生源の可能性のあるセルロース物質のリグニンの含有量を、ＩＲスペクトルを用いて比較し、同一性を判別することが可能である。すなわち、前記スペクトルの１５１０ｃｍ−１付近のピークの波数をセルロース異物の判別に用いることができる。
【００５４】
なお、上記のように、１５１０ｃｍ−１付近のピークの大きさを目視で比較することによっても判別は可能であるが、精度をより高くするためには、当該ピークの大きさを他の吸収のピークに対する吸光度比として比較すれば、判別の精度が上がり好ましい。
【００５５】
１５１０ｃｍ−１付近のピークと吸光度比をなす他の吸収のピークは、セルロース構造に帰属するものが好ましいが、結晶構造や非晶構造の変化にピークの大きさがあまり依存しないものであれば、特に限定はされない。
【００５６】
例えば前記スペクトルの１５１０ｃｍ−１付近のピークの吸光度を２９００ｃｍ−１付近のピークの吸光度で割った値をセルロース異物の判別に用いることができる。
【００５７】
上記の吸光度比は、２９００ｃｍ−１付近のピークの吸光度を１５１０ｃｍ−１付近のピークの吸光度で割った値で比較してもよい。その場合は、当該値が小さいほどリグニンの含有量が大きいことを示唆する。
【００５８】
セルロース異物との同一性の判別に用いるセルロース物質は、必ずしも、リグニンの含有量が均一とは限らないため、上記の吸光度比は、当該物質を任意に複数回サンプリングし測定することが好ましい。
【００５９】
なお、対象とする波数の範囲内に複数のピークが混在することは、判別精度の低下を招く可能性もあるため、好ましくない。
【実施例】
【００６０】
前記のようにして得られたＩＲスペクトルを用いて、対象となるセルロース異物とその発生源の可能性のあるセルロース物質とを比較し、同一性を判別する方法について、具体例を示しながら説明する。
【００６１】
ＩＲスペクトルはフーリエ変換赤外分光光度計（日本分光製、ＦＴＩＲ４２０）を用いて測定した。
【００６２】
図１は、前記方法によって、樹脂成形品（ポリメチルメタクリレート系導光体）からクロロホルムによって溶かし出したセルロース異物（異物Ｘ）と当該成形品が製造された射出成形機の周辺環境に存在した比較用のセルロース物質２種類（比較物質ａ；当該成形品の原料樹脂が入っていた紙袋の部材の一部、と比較物質ｂ；当該成形品が製造された射出成形機の周辺環境で作業員が着用していた保護手袋の一部）を透過測定した、波数３０００〜１１４０ｃｍ−１の範囲におけるＩＲスペクトルである。
【００６３】
また、図１のＩＲスペクトルの中の波数１４６０〜１４００ｃｍ−１の範囲を拡大したＩＲスペクトルを図２に示し、波数１１８０〜１１４０ｃｍ−１の範囲を拡大したＩＲスペクトルを図３に示す。
【００６４】
前述の通り、セルロースの結晶構造（Ｉ型やＩＩ型など）や非晶構造、あるいは結晶化度の違いは、ＩＲスペクトルによって、判別することができる。
【００６５】
異物Ｘと比較物質ａ，ｂそれぞれのＩＲスペクトルの波数１４６０〜１４００ｃｍ−１の範囲に現れる最も吸収の強いピーク（以下、「１４２５ｃｍ−１付近のピーク」という。）は、セルロースのＣＨ２結合によるものである（図１）。
【００６６】
また、１１６０ｃｍ−１付近のピークは、セルロースのＣＯＣ結合によるものである。
【００６７】
まず、異物Ｘでは、波数１４２７ｃｍ−１付近に上記のＣＨ２結合の吸収のピークが認められ、波数１１５９ｃｍ−１付近に上記のＣＯＣ結合の吸収のピークが認められるのに対し、比較物質ｂは、波数１４２９ｃｍ−１付近に上記のＣＨ２結合の吸収のピークが認められ、波数１１６１ｃｍ−１付近に上記のＣＯＣ結合の吸収のピークが認められ、両者のＣＨ２結合とＣＯＣ結合のピークの波数には、若干の違いがあることを示している。（図２、図３）
すなわち、異物Ｘと比較物質ｂには、結晶構造または非晶構造に違いがあることを示唆している。
【００６８】
上記の場合、比較物質ｂが、ほぼＩ型結晶からなると推定されるのに対し、異物Ｘは、比較物質ｂと比較して、Ｉ型結晶構造に対する非晶構造の比率が若干高くなっているか、または、Ｉ型結晶の一部がＩＩ型結晶に変化していると推測できる。
【００６９】
一方、比較物質ａは、波数１４２７ｃｍ−１付近に上記のＣＨ２結合の吸収のピークが認められ、波数１１５９ｃｍ−１付近に上記のＣＯＣ結合の吸収のピークが認められることから、異物Ｘの特徴に類似していることがわかる。（図２、図３）
さらに、異物Ｘと比較物質ａおよびｂの１３７５ｃｍ−１付近のピーク（図１に示すＣＨ結合の吸収ピーク）の吸光度を２９００ｃｍ−１付近のピーク（図１に示すＣＨ結合の吸収のピーク）の吸光度で割った値（以下、「１３７５／２９００吸光度比」という。）を表１に示す。
【００７０】
前記吸光度比の値は、異物Ｘと比較物質ａがほぼ同等であるのに対し、比較物質ｂのそれは若干高くなっている。
【００７１】
１３７５ｃｍ−１付近のピークは、セルロースの結晶化度が高くなるとより強く発現するため、異物Ｘの１３７５／２９００吸光度比の値が、比較物質ｂのそれより若干低い値であるのは、比較物質ｂに比較して、異物Ｘは、Ｉ型結晶と非晶構造との比率をみると、より非晶構造の領域が大きくなっている（結晶化度が低い）ことを示唆している。ここで、２９００ｃｍ−１付近のピークの吸光度は、波数３０００〜２８００ｃｍ−１の範囲にベースラインを採り、１３７５ｃｍ−１付近のピークの吸光度は、波数１４００〜１３００ｃｍ−１の範囲にベースラインを採ったものである。
【００７２】
上記の波数３０００〜２８００ｃｍ−１の範囲のベースラインは、チャート上における波数３０００ｃｍ−１の位置を示す縦軸の罫線とスペクトルが交差する点と波数２８００ｃｍ−１の位置を示す縦軸の罫線とスペクトルが交差する点とを直線で結んだものであり、波数１４００〜１３００ｃｍ−１の範囲のベースラインは、チャート上における波数１４００ｃｍ−１の位置を示す縦軸の罫線とスペクトルが交差する点と波数１３００ｃｍ−１の位置を示す縦軸の罫線とスペクトルが交差する点とを直線で結んだものである。
【００７３】
すなわち、上記のＩＲスペクトルの特徴の相違から、異物Ｘと比較物質ｂは、異なるセルロース物質の可能性があると判別できるため、比較物質ｂが異物Ｘの発生源ではないと推測することができる。
【００７４】
一方、比較物質ａの１３７５／２９００吸光度比の値は、異物Ｘのそれと同等であることから、他に比較するべきセルロース物質が存在しなければ、両者は同じセルロース物質であると判別できる。
【００７５】
以上の結果より、比較物質ａが異物Ｘの発生源であると特定できたため、当該物質を射出成形機の周辺環境から排除する等の対策を講じることができる。
【００７６】
次にセルロース異物とその発生源の可能性のあるセルロース物質のリグニンの含有量をＩＲスペクトルを用いて比較し、同一性を判別する方法を前述の図１の例を用いて具体的に説明する。
【００７７】
図１の異物Ｘでは、波数１５１０ｃｍ−１付近にリグニン分子が多数持つベンゼン環構造の吸収のピークが、わずかながら認められ、リグニンをわずかに含んでいると考えられるのに対し、比較物質ｂには、それらが全く認められず、リグニンをほとんど含有していないと考えられる。
【００７８】
すなわち、両者は異なるセルロース物質の可能性があると判別でき、さらには、比較物質ｂが異物Ｘの発生源ではないと推測できる。
【００７９】
一方、比較物質ａは、１５１０ｃｍ−１付近のピークの大きさが異物Ｘとほぼ同等であり、リグニンの含有量がほぼ同等であると考えられることから、他に比較するべきセルロース物質が存在しなければ、両者は同じセルロース物質であると判別できる
前記結果からも、比較物質aが異物Ｘの発生源であると判別できたため、当該物質を射出成形機の周辺環境から排除できる。
【００８０】
表２に図１の異物Ｘと比較物質ａ，ｂそれぞれの１５１０ｃｍ−１付近のピークの吸光度を２９００ｃｍ−１付近のピークの吸光度で割った値（以下、「１５１０／２９００吸光度比」という。）を示す。
【００８１】
前記１５１０／２９００吸光度比は、大きいほどリグニンの含有量が多く、異物Ｘと比較物質ａの該吸光度比は、ほぼ同等であることから、両者のリグニンの含有量がほぼ同等であると判断され、前記の１５１０ｃｍ−１付近のピークの大きさを目視で判別した結果が検証された。なお、比較物質ｂは、波数１５１０ｃｍ−１付近のピークが認められないため当該値は０となる。
【００８２】
因みに、表２の例では、２９００ｃｍ−１付近のピークの吸光度は、波数３０００〜２８００ｃｍ−１の範囲にベースラインを採り、１５１０ｃｍ−１付近のピークの吸光度は、波数１５２０〜１５００ｃｍ−１の範囲にベースラインを採った。
【００８３】
上記の波数３０００〜２８００ｃｍ−１の範囲のベースラインは、チャート上における波数３０００ｃｍ−１の位置を示す縦軸の罫線とスペクトルが交差する点と波数２８００ｃｍ−１の位置を示す縦軸の罫線とスペクトルが交差する点とを結んだ直線とし、波数１５２０〜１５００ｃｍ−１の範囲のベースラインは、チャート上における波数１５２０ｃｍ−１の位置を示す縦軸の罫線とスペクトルが交差する点と波数１５００ｃｍ−１の位置を示す縦軸の罫線とスペクトルが交差する点とを結んだ直線とした。
【表１】
2008304317.tif 000003
【表２】
2008304317.tif 000004
【産業上の利用可能性】
【００８４】
本発明は、成形用原料樹脂や樹脂成形品の内部に混入または表面に付着したセルロース異物とその発生源の可能性のあるセルロース物質とを判別する検査方法として広く有効である。
【図面の簡単な説明】
【００８５】
【図１】本発明を説明するためのセルロース異物とセルロース比較物質の波数３０００〜１１４０ｃｍ−１の範囲におけるＩＲスペクトルを比較した例である。
【図２】本発明を説明するためのセルロース異物とセルロース比較物質の波数１４６０〜１４００ｃｍ−１の範囲におけるＩＲスペクトルを比較した例である。
【図３】本発明を説明するためのセルロース異物とセルロース比較物質の波数１１８０〜１１４０ｃｍ−１の範囲におけるＩＲスペクトルを比較した例である。
【符号の説明】
【００８６】
１  異物Ｘ
２  比較物質ａ
３  比較物質ｂ
４  波数２９００ｃｍ−１付近のピーク（ＣＨ結合の吸収）
５  波数１５１０ｃｍ−１付近のピーク（リグニンの吸収）
６  波数１４２５ｃｍ−１付近のピーク（ＣＨ２結合の吸収）
７  波数１３７５ｃｍ−１付近のピーク（ＣＨ結合の吸収）
８  波数１１６０ｃｍ−１付近のピーク（ＣＯＣ結合の吸収）
９  波数１４２７ｃｍ−１
１０  波数１４２９ｃｍ−１
１１  波数１１５９ｃｍ−１
１２  波数１１６１ｃｍ−１
【図１】
2008304317.tif 000005
【図２】
2008304317.tif 000006
【図３】
2008304317.tif 000007